( ii ) 유리 염소 를 0 . 005 ∼ 0 . 02 중량 % 함유 한 물 이 세정액 에 함유 되 는 유리 염소 의 양 은 0 . 005 ∼ 0 . 02 중랑 % 이 며 , 바람직 하 기 는 0 . 005 ∼ 0 . 01 중량 % 이 다 . 이 와 같 은 유리 염소 를 함유 한 물 은 물 에 염소 가스 를 불어넣 는 방법 또는 물 에 차아염소산염 을 투입 하 는 방법 에 의하 여 얻 을 수 있 다 . 유리 염소 의 함유량 은 세정액 을 과잉 의 옥화칼륨 을 함유 한 수용액 속 에 넣 고 생성 한 옥소 를 티오황산나트륨 으로 역적정 함 으로써 측정 할 수 있 다 . 천연고무 의 염소수 에 의한 처리 는 천연고무 제 장갑 의 활성 을 향상 시키 고 , 장착 성 을 높이 기 위하 여 종래 부터 행하 여 지 고 있 는 기술 이 며 , 알레르겐 이 되 는 단백질 의 저감 에 기여 하 는 것 도 알려져 있 으나 , 종래 부터 사용 되 고 있 는 염소수 의 염소 함유량 은 0 . 06 중량 % 이상 이 다 . 이 와 같 은 고농도 의 염소수 로 세정 하 고 , 단백질 분해 생성물 등 을 추출 시킬 경우 , 고무 성 형체 의 표면 이 염소 화 되 어서 거칠어지 고 , 그 표면적 이 증대 하 기 때문 에 세정 초기 에 있 어서 는 추출 속도 가 빨라진다 . 그런데 , 염소 화 의 진행 과 함께 고무 의 표면 이 분자 운동 을 행하 기 어려운 소재 로 변화 하 거나 혹은 단백질 의 분해 잔사 인 아미노 산류 가 산화 중합 하 고 성 형체 표면 에 피막 을 형성 하 기 때문 에 추출 이 저해 되 고 결과 로서 세정 의 효과 가 저하 하 여 버린다 . 세정액 은 라텍스 성 형체 1 g 에 대하 여 10 ∼ 1000 g 정도 의 비율 로 사용 하 며 이것 에 라텍스 성 형체 를 침지 하 고 1 ∼ 24 시간 정도 정치 또는 교반 함 으로써 세정 을 행한다 . 세정 온도 는 세정액 의 비등점 이하 이 면 좋 고 , 통상 25 ∼ 50 ℃ 이 면 좋 다 .